(57)【特許請求の範囲】
【請求項１】
１０重量％以上１７重量％以下の含有率である酸化珪素（ＳｉＯ2 ）と、
２３重量％以上３０重量％以下の含有率である酸化硼素（Ｂ2 Ｏ3 ）と、
０．１重量％以上１重量％以下の含有率である酸化アルミニウム（Ａｌ2 Ｏ3 ）と、
２重量％以上３．５重量％以下の含有率である酸化リチウム（Ｌｉ2 Ｏ）と、
１重量％以上４重量％以下の含有率である酸化バリウム（ＢａＯ）と、
１０重量％以上２０重量％以下の含有率である酸化カルシウム（ＣａＯ）と、
０．５重量％以上６重量％以下の含有率である酸化亜鉛（ＺｎＯ）と、
２２重量％以上３０重量％以下の含有率である酸化ランタン（Ｌａ2 Ｏ3 ）と、
０．５重量％以上７重量％以下の含有率である酸化ガドリニウム（Ｇｄ2 Ｏ3 ）と、
５重量％以上１１重量％以下の含有率である酸化イットリウム（Ｙ2 Ｏ3 ）と
を含み、かつ、
以下の条件式（１）および（２）を満足することを特徴とする光学ガラス。
０．３５＜Ａ／Ｂ＜０．７０  ……（１）
０．８０＜Ｃ／Ｄ＜１．０  ……（２）
但し、ＡはＳｉＯ2 の含有率（重量％）であり、ＢはＢ2 Ｏ3 の含有率（重量％）であり、ＣはＬａ2 Ｏ3 ，Ｇｄ2 Ｏ3 およびＹ2 Ｏ3 の合計の含有率（重量％）であり、ＤはＳｉＯ2 およびＢ2 Ｏ3 の合計の含有率（重量％）である。
【請求項２】
さらに、酸化ナトリウム（Ｎａ2Ｏ）,酸化カリウム（Ｋ2Ｏ），酸化ストロンチウム（ＳｒＯ），酸化ジルコニウム（ＺｒＯ2 ），酸化ニオブ（Ｎｂ2 Ｏ5 ），酸化タングステン（ＷＯ3 ），および酸化アンチモン（Ｓｂ2 Ｏ3 ）のうちの少なくとも１種を含み、
Ｎａ2Ｏの含有率は０重量％以上３重量％以下であり、
Ｋ2Ｏの含有率は０重量％以上３重量％以下であり、
ＳｒＯの含有率は０重量％以上５重量％以下であり、
ＺｒＯ2 の含有率は０重量％以上４重量％以下であり、
Ｎｂ2 Ｏ5 の含有率は０重量％以上３重量％以下であり、
ＷＯ3 の含有率は０重量％以上３重量％以下であり、
Ｓｂ2 Ｏ3 の含有率は０重量％以上１重量％以下である
ことを特徴とする請求項１記載の光学ガラス。
【発明の詳細な説明】
【技術分野】
【０００１】
本発明は、比較的低い温度での高精度なプレス成形に適した光学ガラスに関する。
【背景技術】
【０００２】
近年、ＣＣＤ（Charge Coupled Device：電荷結合素子）やＣＭＯＳ（Complementary Metal Oxide Semiconductor）などの撮像素子により画像情報を取り込むデジタルカメラやカメラ付携帯電話が急速に普及しつつある。特に最近では、高画質を達成するために画素数の大きな撮像素子が開発され、それに伴い撮像レンズに対しても高い光学性能が求められてきている。その一方で、小型化の要求も強まっている。
【０００３】
このような要求に応えるため、上記の撮像レンズとしては、高精度な寸法を有する金型によりプレス成形されたガラスのモールドレンズが採用されることが多い。このようなプレス成形によれば、研磨による加工に比べ、非球面を有する光学レンズや微小な寸法の光学レンズを容易かつ効率的に作製することができる。
【０００４】
ところで、このようなプレス成形は、原料となる光学ガラスの屈伏温度以上の高温で行われるので、熱や応力などの物理的負荷を大きく受ける金型は高い耐久性が必要とされる。当然ながら、光学ガラスの屈伏温度が高くなるほど金型への物理的負荷も増大するので、金型の長寿命化のためには光学ガラスの屈伏温度をできるだけ低く抑える必要がある。
【０００５】
その一方で、撮像レンズの小型化や広角化を進めるにあたり、高屈折率かつ低分散を有する光学ガラスも強く求められている。
【０００６】
こうした背景から、高屈折率かつ低分散でありながら、比較的低い屈伏温度（およびガラス転移温度）を有する光学ガラスの開発がいくつかなされている（例えば、特許文献１〜３参照）。これら特許文献１〜３に開示された光学ガラスは、酸化ケイ素（ＳｉＯ2 ），酸化硼素（Ｂ2 Ｏ3 ），酸化ランタン（Ｌａ2 Ｏ3）を主成分とするものである。
【先行技術文献】
【特許文献】
【０００７】
【特許文献１】特開２０００−１６８３１号公報
【特許文献２】特開２０００−１１９０３６号公報
【特許文献３】特開２００１−１３０９２４号公報
【発明の概要】
【発明が解決しようとする課題】
【０００８】
しかしながら、最近では、撮像レンズの小型化および高性能化が著しく、光学ガラスのさらなる高屈折率化、低分散化および加工容易性が求められている。
【０００９】
本発明はかかる問題点に鑑みてなされたもので、その目的は、より高い屈折率およびより低い分散値を有すると共に、ガラス製造工程での量産性に優れ、よりプレス成形性に優れた光学ガラスを提供することにある。
【課題を解決するための手段】
【００１０】
本発明の光学ガラスは、１０重量％以上１７重量％以下の含有率であるＳｉＯ2 と、２３重量％以上３０重量％以下の含有率であるＢ2 Ｏ3 と、０．１重量％以上１重量％以下の含有率であるＡｌ2 Ｏ3 と、２重量％以上３．５重量％以下の含有率であるＬｉ2 Ｏと、１重量％以上４重量％以下の含有率であるＢａＯと、１０重量％以上２０重量％以下の含有率であるＣａＯと、０．５重量％以上６重量％以下の含有率であるＺｎＯと、２２重量％以上３０重量％以下の含有率であるＬａ2 Ｏ3 と、０．５重量％以上７重量％以下の含有率であるＧｄ2 Ｏ3 と、５重量％以上１１重量％以下の含有率であるＹ2 Ｏ3 とを含み、かつ、以下の条件式（１）および（２）を満足するものである。
０．３５＜Ａ／Ｂ＜０．７０  ……（１）
０．８０＜Ｃ／Ｄ＜１．０  ……（２）
但し、ＡはＳｉＯ2 の含有率（重量％）であり、ＢはＢ2 Ｏ3 の含有率（重量％）であり、ＣはＬａ2 Ｏ3 ，Ｇｄ2 Ｏ3 およびＹ2 Ｏ3 の合計の含有率（重量％）であり、ＤはＳｉＯ2 およびＢ2 Ｏ3 の合計の含有率（重量％）である。
【００１１】
本発明の光学ガラスでは、上記の各種成分を所定の組成比で含むようにしたので、高屈折率および低分散が確保される。そのうえ、液相温度Ｌ．Ｔが９９０℃以下に抑えられるため、ガラス製造工程において結晶化による失透が生じにくく、ガラス構造が安定して維持され、優れた量産性が得られる。さらに、プレス成形の際、ガラスの屈伏温度Ｔｓ以上のプレス成形温度領域で加熱されることで、ガラス表面に僅かな結晶ができることで生じる、いわゆる微失透に起因する曇りなどの不具合が生じにくい。ここで、プレス成形温度領域とは、ガラスの屈伏温度Ｔｓから、それを５０℃程度上回る温度に至るまでの温度領域をいう。
【００１２】
本発明の光学ガラスでは、上記の各種成分に加え、さらに、任意成分としてＮａ2Ｏ,Ｋ2Ｏ，ＳｒＯ，ＺｒＯ2 ，Ｎｂ2 Ｏ5 ，ＷＯ3 およびＳｂ2 Ｏ3のうちの少なくとも１種を含んでもよい。その場合、Ｎａ2Ｏの含有率は０重量％以上３重量％以下であり、Ｋ2Ｏの含有率は０重量％以上３重量％以下であり、ＳｒＯの含有率は０重量％以上５重量％以下であり、 ＺｒＯ2 の含有率は０重量％以上４重量％以下であり、Ｎｂ2 Ｏ5 の含有率は０重量％以上３重量％以下であり、ＷＯ3 の含有率は０重量％以上３重量％以下であり、Ｓｂ2 Ｏ3 の含有率は０重量％以上１重量％以下であるとよい。
【発明の効果】
【００１３】
本発明の光学ガラスによれば、ＳｉＯ2、Ｂ2 Ｏ3  およびＬａ2 Ｏ3 を主成分としつつ、Ａｌ2 Ｏ3 ，Ｌｉ2 Ｏ，ＢａＯ，ＣａＯ，ＺｎＯ，Ｇｄ2 Ｏ3 およびＹ2 Ｏ3 を含むようにしたので、屈折率特性および分散特性の改善と共に、屈伏温度（およびガラス転移温度）の低減を図ることができる。例えばｄ線に対し、１．６８〜１．７０の範囲の高い屈折率と５４を超えるアッベ数とを確保しつつ、ガラス転移温度を５７０℃未満に抑えることができる。このような光学ガラスであれば、比較的低い温度でのプレス成形が可能となるので、小型でありながら高い光学性能を有するモールドレンズの量産に好適である。さらに、Ａｌ2 Ｏ3 を少量添加することにより、プレス成形時に微失透に起因する曇りなどの不具合が生じにくい。そのうえ、液相温度Ｌ．Ｔは９９０℃以下に抑えられるため、ガラス製造工程では、結晶化によって失透せずガラス構造が安定して維持され、量産性に優れている。また、本発明の光学ガラスは、従来使用されていた砒素（Ａｓ）や鉛（Ｐｂ）、あるいはテルル（Ｔｅ）などの環境有害物質を含んでいないので、環境保全の観点からも好ましいものである。
【発明を実施するための形態】
【００１４】
以下、本発明を実施するための形態（以下、単に実施の形態という。）について詳細に説明する。
【００１５】
本発明の光学ガラスは、例えばデジタルスチルカメラや銀塩カメラ、あるいは携帯電話用のモジュールカメラなどに搭載される撮像レンズに好適なものである。
【００１６】
この光学ガラスは、酸化珪素（ＳｉＯ2 ）と、酸化硼素（Ｂ2 Ｏ3 ）と、酸化アルミニウム（Ａｌ2 Ｏ3 ）と、酸化リチウム（Ｌｉ2 Ｏ）と、酸化バリウム（ＢａＯ）と、酸化カルシウム（ＣａＯ）と、酸化亜鉛（ＺｎＯ）と、酸化ランタン（Ｌａ2 Ｏ3 ）と、酸化ガドリニウム（Ｇｄ2 Ｏ3 ）と、酸化イットリウム（Ｙ2 Ｏ3 ）とを構成成分として含み、かつ、以下の条件式（１）および（２）を満足するものである。但し、ＡはＳｉＯ2 の含有率（wt％）であり、ＢはＢ2 Ｏ3 の含有率（wt％）であり、ＣはＬａ2 Ｏ3 ，Ｇｄ2 Ｏ3 およびＹ2 Ｏ3 の合計の含有率（wt％）であり、ＤはＳｉＯ2 およびＢ2 Ｏ3 の合計の含有率（wt％）である。
【００１７】
０．３５＜Ａ／Ｂ＜０．７０  ……（１）
０．８０＜Ｃ／Ｄ＜１．０  ……（２）
【００１８】
上記（段落［００１６］記載）の各構成成分を含み、かつ、条件式（１）および（２）を満足することにより、ガラス転移温度Ｔｇおよび屈伏温度Ｔｓがより低く抑えられると共に、より高い屈折率と、より低い分散とが得られる。しかも、ガラス構造が安定して維持され、ガラス製造工程での失透やプレス成形時における曇りなどの製造上の不具合を生じにくい。条件式（１）において、Ａ／Ｂが０．３５以上０．７０以下にすることにより、ガラス構造の骨格が最も安定し、液相温度Ｌ．Ｔ．を９９０℃以下に抑えることができる。また、条件式（２）において、Ｃ／Ｄが０．８０以下となるとアッベ数が低下（分散が増大）し、Ｃ／Ｄが１．０以上となると屈折率が低下する傾向がみられる。
【００１９】
以下、本発明の光学ガラスを構成する各成分について、詳細に説明する。
【００２０】
ＳｉＯ2 は、ガラス構造の骨格を形成する主成分である。ＳｉＯ2 の含有率は、１０wt％以上１７wt％以下にするとよい。含有率を１０wt％以上とすることにより、ガラス構造が安定化する。含有率を１７wt％以下とすることにより、ガラスの溶解性が良好に保たれる。
【００２１】
Ｂ2 Ｏ3 も、ガラス構造の骨格を形成する主成分である。Ｂ2 Ｏ3 の含有率は、２３wt％以上３０wt％以下にするとよい。２３wt％以上とすることにより、ガラス構造が安定化し、３０wt％以下とすることにより（例えばｄ線に対する屈折率ｎｄが１．６８〜１．７０程度の）高屈折率を実現しやすくなるからである。
【００２２】
Ａｌ2 Ｏ3 は、ガラス構造の安定性を向上させる成分である。Ａｌ2 Ｏ3 は、ガラスの粘性を増すと共に結晶の成長を遅らせることで、プレス成形温度域で保持されたときに微失透に起因する曇りなどの不具合が生じにくくするように機能する。Ａｌ2 Ｏ3 の含有率を全体の０．１wt％以上１wt％以下とすることにより、上記の機能を効果的に発揮することができる。含有率が１wt％を超えると、むしろ微失透に起因する曇りが生じやすくなる。
【００２３】
Ｌｉ2 Ｏは、ガラス転移温度Ｔｇを低下させる効果を主に発揮する成分である。但し、過剰に添加すると屈折率の低下および液相温度Ｌ．Ｔ．が上昇してしまうため、ガラス製造工程では結晶化によって失透しやすくなる。Ｌｉ2 Ｏの含有率を２wt％以上３．５wt％以下とするとよい。
【００２４】
ＢａＯは、高屈折率・低分散の光学定数を得ながら、ガラス構造を安定化させる効果を発揮する。さらに、原料をＢａ（ＮＯ3）2として添加することで、原料からの離脱ガスにより、ガラス製造時に脱泡効果も期待できる。しかしながら、多量に含有させると逆に液相温度Ｌ．Ｔ．が上昇してしまうため、ガラス製造工程では結晶化によって失透しやすくなる。よって、所望の光学特性を得るには、ＢａＯの含有量を１wt％以上４wt％以下にするとよい。
【００２５】
ＣａＯは、高屈折率・低分散の光学定数を得ながら、ガラス構造を安定化させる効果が極めて大きい。しかしながら、多量に含有させると逆に液相温度Ｌ．Ｔ．が上昇してしまうため、ガラス製造工程では結晶化によって失透しやすくなる。よって、ＣａＯの含有量を１０wt％以上２０wt％以下にするとよい。
【００２６】
ＺｎＯは、ガラスの溶解性を向上させる機能を発揮する。その含有率を０．５wt％以上とすることにより溶解性を向上させることができる。また、その含有率を６wt％以下にすることにより（例えばｄ線に対する屈折率ｎｄが１．６８〜１．７０程度の）高屈折率を実現しやすくなる。よって、ＺｎＯの含有率を、０．５wt％以上６wt％以下にするとよい。
【００２７】
Ｌａ2 Ｏ3  は、この光学ガラスの屈折率を高めると共に分散を小さくする（すなわち、アッベ数を大きくする）効果をもたらす成分である。その含有率を２２wt％以上とすることにより、その効果が十分に発揮される。但し、過剰に添加するとガラス転移温度Ｔｇを５７０℃以下とすることが難しくなるので、その含有率を全体の３０wt％以下とすることが望ましい。よって、Ｌａ2 Ｏ3  の含有率を２２wt％以上３０wt％以下にするとよい。
【００２８】
Ｇｄ2 Ｏ3 は、Ｌａ2 Ｏ3  と同様に屈折率を高めると共に分散を小さくする（すなわち、アッベ数を大きくする）効果をもたらす成分である。効果を得るためには、少なくとも０．５wt％以上含有する必要がある。しかしながら、７wt％を超えると液相温度Ｌ．Ｔ．が上昇してしまうため、ガラス製造工程では結晶化によって失透しやすくなる。よって、その含有量を０．５wt％以上７wt％以下にするとよい。
【００２９】
Ｙ2 Ｏ3 もまた、屈折率を高めると共に分散を小さくする（アッベ数を大きくする）成分である。Ｙ2 Ｏ3 の含有率を全体の５wt％以上とすることにより、その効果が十分に発揮される。但し、過剰に添加すると液相温度Ｌ．Ｔ．が上昇してしまうため、ガラス製造工程では結晶化によって失透しやすくなる。よって、Ｙ2 Ｏ3 の含有率を５wt％以上１１wt％以下にするとよい。
【００３０】
この光学ガラスは、任意成分として、酸化ナトリウム（Ｎａ2Ｏ）,酸化カリウム（Ｋ2Ｏ），酸化ストロンチウム（ＳｒＯ），酸化ジルコニウム（ＺｒＯ2 ），酸化ニオブ（Ｎｂ2 Ｏ5  ），酸化タングステン（ＷＯ3 ），および酸化アンチモン（Ｓｂ2 Ｏ3 ）のうちの少なくとも１種をさらに含むようにしてもよい。
【００３１】
Ｎａ2ＯおよびＫ2Ｏは、Ｌｉ2 Ｏと同様、ガラス転移温度Ｔｇを低下させる効果を主に発揮する成分であるので、任意成分として添加してもよい。光学定数の調整、Ｌｉ2 Ｏとの置換を考えて、含有量を０wt％以上３wt％以下にするとよい。
【００３２】
ＳｒＯは、ＢａＯ、ＣａＯと同様に、高屈折率・低分散の光学定数を得ながら、耐失透性を向上させる効果をもち、任意成分としてＢａＯ、ＣａＯと置換できる。所望の光学特性を得るには、含有量を０wt％以上５wt％以下にするとよい。
【００３３】
ＺｒＯ2 は、屈折率をさらに向上させる成分である。但し、過剰に添加すると耐失透性が悪くなるので、その含有率を０wt％以上４wt％以下にするとよい。
【００３４】
Ｎｂ2 Ｏ5 は、高屈折率を得るための有効な成分である。Ｎｂ2 Ｏ5 の含有率を全体の３wt％以下とすることで、良好な溶解性が得られやすい。
【００３５】
ＷＯ3 もまた、高屈折率を得るために有効な成分である。ＷＯ3 の含有率を全体の３wt％以下とすることで、良好な溶解性が得られやすい。
【００３６】
Ｓｂ2 Ｏ3 は、脱泡作用および消色作用を有する成分である。Ｓｂ2 Ｏ3 の含有率は、０wt％以上１wt％以下であるとよい。
【００３７】
この光学ガラスは、例えば次のように製造することができる。具体的には、まず、上記（段落［００１６］記載）した各構成成分の原料粉末を所定の割合で混合して混合原料を得る。次に、この混合原料を１１００℃〜１３５０℃程度に加熱された坩堝に所定量ずつ投入し、坩堝の温度を維持しながら順次溶融させる（溶融処理）。さらに、坩堝の温度を維持しつつ、溶融した混合原料を所定時間に亘って攪拌したのち（攪拌処理）、所定時間、静止状態を保持することで泡を除去する（清澄処理）。最後に、坩堝の温度を維持した状態で攪拌しながら坩堝から流出させ、予め所定温度に加熱された型に流し込み、徐冷することにより本実施の形態の光学ガラスを得る。
【００３８】
さらに、この光学ガラスを用いてレンズを形成する場合には、次のように行う。まず、上記の光学ガラスをプレス成形する光学素子の大きさや形状に応じて、所望の大きさや形状に加工し、プリフォームを形成する。次に、所望の形状に高精度に加工された金型によってプリフォームを挟み込み、プレス成形を行う。この際、プリフォームの屈伏温度近傍まで金型およびプリフォームの双方を昇温したのち加圧を行い、その加圧状態を維持しながらガラス転移温度以下まで降温する。プレス成形されたレンズを金型から取り出したのち、必要に応じてアニーリングを行うなど所定の工程を経ることによりレンズの製造が完了する。
【００３９】
このように、本実施の形態の光学ガラスによれば、上記した各成分を所定量ずつ含むようにしたので、高屈折率かつ低分散を確保しつつ、屈伏温度（およびガラス転移温度）の低下を図ることができる。具体的には、例えばｄ線に対する屈折率ｎｄを１．６８〜１．７０、アッベ数νｄを５４超としつつ、ガラス転移温度Ｔｇを５７０℃以下とすることができる。そのうえ、ガラスの屈伏温度Ｔｓの近傍の温度でプレス成形を行った場合であっても、微失透に起因する曇りが生じにくい。また、液相温度Ｌ．Ｔは９９０℃以下に抑えられ、ガラス製造工程において、結晶化によって失透せず、優れた量産性が得られる。また、Ｓｂ2 Ｏ3 を添加するようにすれば、実用上、支障となるような着色や、泡の混入を回避することができる。
【００４０】
したがって、このような光学ガラスを用いることで、良好な光学特性を有するモールドレンズを、より効率的に製造することができる。さらに、この光学ガラスのプレス成形に用いる金型に加わる熱的な負荷を低減することができるので、金型の長寿命化に有利となる。さらに、この光学ガラスはヒ素（Ａｓ）、鉛（Ｐｂ）あるいはテルル（Ｔｅ）などの環境有害物質を含まないので、環境保全の観点からも好ましいものである。
【実施例】
【００４１】
次に、本発明における光学ガラスの具体的な実施例について説明する。
【００４２】
表１および表２は、本発明の実施例としての光学ガラス（実施例１〜１２）を構成する各成分およびその含有率（wt％）を示したものである。さらに、表１および表２には、実施例１〜１２の光学ガラスにおける各種の特性値を表す。具体的には、ｄ線に対する屈折率ｎｄおよびアッベ数νｄ，ガラス転移温度Ｔｇ（℃），および屈伏温度Ｔｓ（℃）,液相温度Ｌ．Ｔ,プレス成形時の曇りにくさをそれぞれ示す。
【００４３】
【表１】
0005501109.tif 000002
【００４４】
【表２】
0005501109.tif 000003
【００４５】
実施例１〜１２の光学ガラスは、いずれも、ＳｉＯ2 ，Ｂ2 Ｏ3 ，Ａｌ2 Ｏ3 ，Ｌｉ2 Ｏ，ＢａＯ，ＣａＯ，ＺｎＯ，Ｌａ2 Ｏ3 ，Ｇｄ2 Ｏ3 ，Ｙ2 Ｏ3 を、以下に示す所定の含有率で含んでいる。
ＳｉＯ2 ：１０wt％以上１７wt％以下
Ｂ2 Ｏ3 ：２３wt％以上３０wt％以下
Ａｌ2 Ｏ3 ：０．１wt％以上１wt％以下
Ｌｉ2 Ｏ：２wt％以上３．５wt％以下
ＢａＯ：１wt％以上４wt％以下
ＣａＯ：１０wt％以上２０wt％以下
ＺｎＯ：０．５wt％以上６wt％以下
Ｌａ2 Ｏ3 ：２２wt％以上３０wt％以下
Ｇｄ2 Ｏ3 ：０．５wt％以上７wt％以下
Ｙ2 Ｏ3 ：５wt％以上１１wt％以下
【００４６】
さらに、実施例７〜１２の光学ガラスは、Ｎａ2Ｏ，Ｋ2Ｏ，ＳｒＯ，ＺｒＯ2 ，Ｎｂ2 Ｏ5 およびＷＯ3 のうちの少なくとも１種をそれぞれ含んでいる。各成分の含有率は、以下の通りである。
Ｎａ2Ｏ：１．５wt％
Ｋ2Ｏ  ：１．５wt％
ＳｒＯ：４wt％
ＺｒＯ2 ：３wt％
Ｎｂ2 Ｏ5 ：２wt％
ＷＯ3 ：２wt％
【００４７】
また、実施例１〜１２の光学ガラスには、１wt％以下のＳｂ2 Ｏ3 が含まれている。
【００４８】
また、実施例１〜１２では、いずれも、上記した条件式（１）および（２）の要件を満たしている。
【００４９】
表１および表２に示した各数値データから明らかなように、実施例１〜１２では、１．６８〜１．７０の範囲の高い屈折率ｎｄと、５４を超える高いアッベ数νｄとが確保され、かつ、５７０℃を下回るガラス転移温度Ｔｇが得られた。さらに、プレス温度域で保持しても微失透による曇りを生じにくく、液相温度Ｌ．Ｔは９９０℃以下に抑えられ、ガラス製造工程において結晶化によって失透せず優れた量産性を有していることが確認された。
【００５０】
これらの結果から、本実施例の成分を有する光学ガラスは、屈折率ｎｄ、アッベ数νｄおよびガラス転移温度Ｔｇのバランスが非常に良好であるうえ、プレス成形を行ったときに微失透による曇りが生じにくい。なおかつ、ガラス製造工程での量産性に優れている。すなわち、本実施例の光学ガラスは、量産性に優れ、比較的低い温度において高精度なプレス成形が可能であるとともに、高い光学性能を有するレンズの材料として好適なものであることが確認できた。
【００５１】
以上、実施の形態および実施例を挙げて本発明を説明したが、本発明は上記実施の形態および実施例に限定されず、種々の変形が可能である。例えば、光学ガラスの成分は、上記各実施例で示した値に限定されず、他の値をとり得るものである。